(57)【要約】      （修正有）【課題】特に周波数選択板を組込んだ大型の繊維強化プラスチックパネルを容易に製造することが出来るハニカムサンドイッチパネル及びその製造方法を提供する。【解決手段】ハニカムサンドイッチパネルは、非金属材料により成形したハニカムコア１の表裏面に、フィルム状のエポキシ系接着材から成る接着剤２を介して特定の周波数を透過、または遮断する周波数選択板３を積層すると共に、その周波数選択板３の表面に繊維強化樹脂シート４を一体的に積層して構成するものである。ハニカムコア１としては、非金属材料である芳香族ポリアミド（ノーメックス（登録商標））の他、樹脂材、発泡材、シンタクチックフォーム、木材から選ばれた一つにより構成し、周波数選択板３は、軽金属板により形成され、また特定の周波数を透過、または遮断するために、軽金属板の厚さや、種々の貫通孔を形成して使用するものである。【選択図】  図１
2006130734.tif 000002
【特許請求の範囲】
【請求項１】
非金属材料により成形したハニカムコアの表裏面に、接着剤を介して特定の周波数を透過、または遮断する周波数選択板を積層すると共に、その周波数選択板の表面に繊維強化樹脂シートを一体的に積層して成るハニカムサンドイッチパネル。
【請求項２】
前記ハニカムコアは、芳香族ポリアミド繊維、樹脂材、発泡材、シンタクチックフォーム、木材から選ばれた一つにより構成した請求項１に記載の周波数選択板を積層したハニカムサンドイッチパネル。
【請求項３】
前記接着剤が、フィルム状のエポキシ系接着材である請求項１または２に記載のハニカムサンドイッチパネル。
【請求項４】
金属製のベース部材上にゴム状弾性シートを敷設し、このゴム状弾性シート上に、繊維補強基材、周波数選択板を表裏面に接着した非金属材料から成るハニカムコア、繊維補強基材を少なくとも一層以上順次積層させた後、その全体をフィルム状のバキュームバックで覆い、該バキュームバック内の積層体をバッキュームした状態で反応樹脂材料を供給し、前記繊維補強基材に反応樹脂材料を含浸硬化させるハニカムサンドイッチパネルの製造方法。
【請求項５】
前記ハニカムコアを、芳香族ポリアミド繊維、発泡材、シンタクチックフォーム、木材から選ばれた一つを使用する請求項４に記載のハニカムサンドイッチパネルの製造方法。
【発明の詳細な説明】
【技術分野】
【０００１】
この発明は、周波数選択板（frequency selective surface)を積層したハニカムサンドイッチパネル及びその製造方法にかかわり、更に詳しくは艦船用レドーム（ＡＥＭ／Ｓ：エンクローズドマスト）等に使用される周波数選択板を積層した大型のハニカムサンドイッチパネル及びバキューム樹脂トランスファー成形法（ＶａＲＴＭ：Vacuum-assisted Resin Transfer Molding) により製造するハニカムサンドイッチパネルの製造方法に関するものである。
【背景技術】
【０００２】
従来、繊維強化プラスチック（ＦＲＰ）パネル等の樹脂成形物を製造する場合、樹脂トランスファー成形法（ＲＴＭ）またはバキューム樹脂トランスファー成形法（ＶａＲＴＭ）が知られているが、特に船舶等の分野では近年大型船体の繊維強化プラスチックパネル化の開発に伴って、大型樹脂成形物はオートクレーブ法に入れて成形するには限度があるため、バキューム樹脂トランスファー成形法（ＶａＲＴＭ）による繊維強化プラスチックパネルの開発が進められている（例えば、特許文献１参照）。
【０００３】
また、近年では艦船の上構マスト部のステルス化（レーダー等に捕捉され難くする）のために、周波数選択板（FSS ：frequency selective surface)を適用した艦船用レドーム（ＡＥＭ／Ｓ：エンクローズドマスト）の開発も進んでいる。
【０００４】
然しながら、艦船用レドームは、スキン材にＧＦＲＰ（ガラス繊維強化プラスチック）を使用したハニカムコアサンドイッチパネル構造をしており、パネルを組み合わせた多面体構造になっている上、オートクレーブの硬化設備では成型出来ない大きなサイズであることから、製造が大変であり、更に上記のような周波数選択板を艦船用レドームに組込んだ成形方法は未だ提案されていないのが現実である。
【特許文献１】特開２００１−９６６１１号公報
【発明の開示】
【発明が解決しようとする課題】
【０００５】
この発明は、かかる従来の問題点に着目して案出されたもので、特に周波数選択板を組込んだ大型の繊維強化プラスチックパネルを容易に製造することが出来るハニカムサンドイッチパネル及びその製造方法を提供することを目的とするものである。
【課題を解決するための手段】
【０００６】
この発明は上記目的を達成するため、この発明のハニカムサンドイッチパネルは、非金属材料により成形したハニカムコアの表裏面に、接着剤を介して特定の周波数を透過、または遮断する周波数選択板を積層すると共に、その周波数選択板の表面に繊維強化樹脂シートを一体的に積層したことを要旨とするものである。
【０００７】
ここで、前記ハニカムコアは、芳香族ポリアミド繊維、樹脂材、発泡材、シンタクチックフォーム、木材から選ばれた一つにより構成し、また前記接着剤としては、フィルム状のエポキシ系接着材である。
【０００８】
また、この発明のハニカムサンドイッチパネルの製造方法は、金属製のベース部材上にゴム状弾性シートを敷設し、このゴム状弾性シート上に、繊維補強基材、周波数選択板を表裏面に接着した非金属材料から成るハニカムコア、繊維補強基材を少なくとも一層以上順次積層させた後、その全体をフィルム状のバキュームバックで覆い、該バキュームバック内の積層体をバッキュームした状態で反応樹脂材料を供給し、前記繊維補強基材に反応樹脂材料を含浸硬化させることを要旨とするものである。
【０００９】
ここで、前記ハニカムコアを、芳香族ポリアミド繊維、発泡材、シンタクチックフォーム、木材から選ばれた一つを使用するものである。
【００１０】
このように製造方法により、周波数選択板を組込んだ大型の繊維強化プラスチックパネルを容易に製造することが出来るものである。
【発明の効果】
【００１１】
この発明は、上記のように構成したので、周波数選択板を組込んだ大型の繊維強化プラスチックパネルをバキューム樹脂トランスファー成形法（ＶａＲＴＭ）による容易に製造することが出来、更に、バキューム樹脂トランスファー成形法で、ハニカムコア材として、樹脂や木材等に比べて安価で、軽量な芳香族ポリアミドハニカムコア（ノーメックス（登録商標）ハニカムコア）を使用することが出来る効果がある。
【００１２】
また、バキューム樹脂トランスファー成形法でハニカムサンドイッチパネルを製造する際、反応樹脂材料が熱容量の大きい金属製のベース部材に直接接触することがなく、この結果、反応樹脂材料の反応熱が金属製のベース部材に吸熱されることがなく樹脂成形物の硬化不良を有効に防止することが出来る効果がある。
【発明を実施するための最良の形態】
【００１３】
以下、添付図面に基づきこの発明の実施の形態を説明する。
【００１４】
図１は、この発明を実施した周波数選択板を組込んだハニカムサンドイッチパネルの分解斜視図、図２はこの発明のハニカムサンドイッチパネルの斜視図を示し、このハニカムサンドイッチパネルは、非金属材料により成形したハニカムコア１の表裏面に、フィルム状のエポキシ系接着材から成る接着剤２を介して特定の周波数を透過、または遮断する周波数選択板３（FSS ：frequency selective surface)を積層すると共に、その周波数選択板３の表面に繊維強化樹脂シート４を一体的に積層して構成するものである。
【００１５】
前記ハニカムコア１としては、非金属材料である芳香族ポリアミド（ノーメックス（登録商標））の他、樹脂材、発泡材、シンタクチックフォーム、木材から選ばれた一つにより構成し、この実施形態では、樹脂や木材等に比べて安価で、軽量な芳香族ポリアミド繊維により形成したハニカムコアを使用する。また、前記接着剤２としては、フィルム状のエポキシ系接着材を使用する。
【００１６】
また、周波数選択板３（FSS ：frequency selective surface)は、軽金属板により形成され、また特定の周波数を透過、または遮断するために、軽金属板の厚さや、種々の貫通孔を形成して使用するものである。
【００１７】
次に、上記のようなハニカムサンドイッチパネルを、バキューム樹脂トランスファー成形法（ＶａＲＴＭ）により製造する方法を図３を参照しながら説明する。
【００１８】
先ず、金属製のベース部材５上にゴム状弾性シート６を敷設し、このゴム状弾性シート上６に、繊維強化樹脂シート４（繊維補強基材）、周波数選択板３を接着剤２を介して表裏面に接着した非金属材料から成るハニカムコア１（芳香族ポリアミドハニカムコア）を載置し、更に繊維強化樹脂シート４（繊維補強基材）を少なくとも一層以上順次積層させた後、積層体全体を樹脂材料投入口７とバキューム配管８を周縁の一部に配設したフィルム状のバキュームバック９で覆い、周縁部をベース部材５上に接着テープ１０等で密閉する。
【００１９】
その後、バキュームバック９内の積層体をバキューム配管８に接続したバキュームポンプＰでバッキュームし、内部を真空状態にした状態で樹脂材料供給タンク１１に接続する樹脂材料投入口７から積層体の繊維強化樹脂シート４に常温硬化型の反応樹脂材料Ｑ（例えば、ビニールエステル等の熱可塑性材料）を供給して含浸させ、反応樹脂材料Ｑの反応熱により含浸硬化させる。
【００２０】
このように、反応樹脂材料Ｑを供給して含浸硬化させるので、反応樹脂材料Ｑが熱容量の大きい金属製のベース部材５に直接接触することがなく、この結果、樹脂成形物Ｗの発熱した反応熱が金属製のベース部材５に吸熱されることがなく硬化不良を有効に防止することが出来る。
【００２１】
また、ゴム状弾性シート６は、樹脂材料に対する離型効果もあるため、予め離型剤を塗布する必要がなく、金属製モールドや金属製プレートから樹脂成形物Ｗを円滑に離型または剥離させることが出来る。この結果、生産性の向上を図ることも可能となる。
【００２２】
また、ゴム状弾性シート６は、樹脂材料に対する離型効果もあるため、予め離型剤を塗布する必要がなく、金属製モールドや金属製プレートから樹脂成形物Ｗを円滑に離型または剥離させることが出来る。この結果、生産性の向上を図ることも可能となる。
【図面の簡単な説明】
【００２３】
【図１】この発明を実施した周波数選択板を組込んだハニカムサンドイッチパネルの分解斜視図である。
【図２】この発明のハニカムサンドイッチパネルの斜視図である。
【図３】この発明のハニカムサンドイッチパネルの製造方法を実施したバキューム樹脂トランスファー成形装置の一部拡大断面図である。
【符号の説明】
【００２４】
１  ハニカムコア                  ２  接着剤
３  周波数選択板                  ４  繊維強化樹脂シート
５  ベース部材                    ６  ゴム状弾性シート
７  樹脂材料投入口                ８  バキューム配管
９  バキュームバック            １０  接着テープ
１１  樹脂材料供給タンク
Ｑ  常温硬化型の反応樹脂材料
【図１】
2006130734.tif 000003
【図２】
2006130734.tif 000004
【図３】
2006130734.tif 000005